(57)【要約】  本発明は、充分に強度が大きく、耐用性に優れたハニカム構造体、及びこれを用いた硫黄酸化物（ＳＯｘ）の耐久性に優れた排ガス浄化用触媒の提供を目的・課題とする。  本発明のハニカム構造体は、無機繊維シートに、無機バインダー及びゼオライトが担持された平板状無機繊維シートと、同無機バインダー及びゼオライトが担持された波板状無機繊維シートとが交互に組合せられてなるハニカム構造体であって、前記ゼオライトの粒子径（中心粒子径、Ｄ５０）が、０．５〜１０．０μｍであることを特徴としている。
2015147257.tif 000002
【特許請求の範囲】
【請求項１】
無機繊維シートに、無機バインダーおよびゼオライトが担持された平板状無機繊維シートと、同無機バインダーおよびゼオライトが担持された波板状無機繊維シートとが交互に組合せられてなるハニカム構造体であって、前記ゼオライトの粒子径（中心粒子径、Ｄ５０）が、０．５〜１０．０μｍであることを特徴とする、ハニカム構造体。
【請求項２】
無機繊維シートが、ガラス繊維シートであることを特徴とする、請求項１に記載のハニカム構造体。
【請求項３】
請求項１または２に記載のハニカム構造体のゼオライトに、脱硝触媒成分が担持されていることを特徴とする、ハニカム構造体を用いた排ガス浄化用触媒。
【請求項４】
前記無機バインダーが、ジルコニアまたはアルミナよりなるものであることを特徴とする、請求項３に記載のハニカム構造体を用いた排ガス浄化用触媒。
【請求項５】
前記脱硝触媒成分は、ビスマスである、請求項３に記載の排ガス浄化用触媒。
【請求項６】
請求項５に記載の排ガス浄化用触媒の製造方法であって、
ビスマス（Ｂｉ）をゼオライトに担持する工程を含み、
当該工程においてビスマス（Ｂｉ）は溶媒に溶解され、該溶媒として、１分子当たりアルコキシ基１つ以上とヒドロキシ基１つ以上とを含む化合物、あるいはヒドロキシ基を２つ以上含む化合物、あるいは酸を用いる、方法。
【請求項７】
無機バインダーおよびゼオライトが担持された無機繊維シートを用いた排ガス浄化用触媒の製造方法であって、
脱硝触媒成分であるビスマス（Ｂｉ）を前記ゼオライトに担持する工程を含み、
当該工程においてビスマス（Ｂｉ）は溶媒に溶解され、該溶媒として、１分子当たりアルコキシ基１つ以上とヒドロキシ基１つ以上とを含む化合物、あるいはヒドロキシ基を２つ以上含む化合物、あるいは酸を用いる、排ガス浄化用触媒の製造方法。
【発明の詳細な説明】
【技術分野】
【０００１】
本発明は、例えば燃焼排ガスから窒素酸化物（ＮＯｘ）を除去する浄化方法に使用されるハニカム構造体、およびこれを用いた排ガス浄化用触媒、並びに排ガス浄化用触媒の製造方法に関するものである。
【背景技術】
【０００２】
従来、例えば船舶用機関から排出される排ガスは、燃料がＣ重油であるため、排ガス中の硫黄酸化物（ＳＯｘ）濃度、および窒素酸化物（ＮＯｘ）濃度が高く、脱硝触媒の還元剤として使用するアンモニア（ＮＨ３）等が硫黄酸化物（ＳＯｘ）と反応をして硫安を生成する。一方、船舶用排ガス温度は３００℃以下、通常２５０℃程度であるため、この条件では硫安が排ガス中に析出し、安定した触媒性能を維持することができない。【０００３】
下記の特許文献１には、硫黄酸化物を含む排ガスにおいても窒素酸化物（ＮＯｘ）を除去する脱硝性能を有する触媒を用いた排ガス浄化方法が開示されており、脱硝触媒として鉄、コバルト、銀、モリブデンまたはタングステンを担持させたβゼオライトを用い、還元剤としてのエタノールおよび／またはイソプロピルアルコールの存在下に、酸素過剰の排ガスを接触させることにより、排ガス中の窒素酸化物ＮＯｘを還元除去する排ガス浄化方法が記載されている。【０００４】
下記の特許文献２には、触媒としてプロトン型βゼオライトを用い、還元剤としてのエタノールおよび／またはイソプロピルアルコールの存在下に、酸素過剰の排ガスを接触させて、排ガス中の窒素酸化物ＮＯｘを還元除去する排ガス浄化方法が記載されている。【０００５】
下記の特許文献３には、触媒担体としてＳｉＯ２／Ａｌ２Ｏ３比が２７以上１００以下のＮａ−ＺＳＭ−５型ゼオライトまたはＨ−ＺＳＭ−５型ゼオライトを用いて、前記触媒担体をコバルト塩水溶液（コバルトの硝酸塩、酢酸塩、塩化物等）に浸し、の触媒担体のＮａ（またはＨ）部分とＣｏとを、イオン交換率４０〜１００％でイオン交換して、コバルトを担持したＺＳＭ−５型ゼオライトを脱硝触媒として用い、還元剤には、プロパン、ブタンを組成にもつ液化石油ガスを用いる排ガス浄化方法が記載されている。【０００６】
しかしながら、これらの特許文献１〜３に記載の脱硝触媒を用いた還元除去法による排ガスの浄化方法でも、排ガス浄化の反応温度が３００℃〜５００℃程度で、やはり船舶用排ガス温度よりも高いものであるという問題があった。【０００７】
そこで、本出願人は、下記の特許文献４において、高濃度の窒素酸化物（ＮＯｘ）、および硫黄酸化物（ＳＯｘ）が存在し、しかも排ガス温度が３００℃以下と低い、例えば船舶用機関から排出される燃焼排ガスから、窒素酸化物を効果的に低減することができる燃焼排ガスの浄化方法を提案した。【０００８】
特許文献４に開示されている燃焼排ガスの浄化方法では、まず、ガラス繊維シートに、ゼオライトと水とシリカゾルとからなるスラリーを塗布する工程を実施して、ハニカム構造体を作製するための基材を作製し、つぎに、上記のナトリウム型ゼオライト担持基材を波形に加工して波板状ガラス繊維シート状基材を得る工程と、上記の基材を平板状ガラス繊維シートに加工して平板状ガラス繊維シート状基材を得る工程と、該波板状ガラス繊維シート状基材と該平板状ガラス繊維シート状基材と交互に積層する工程を実施して、ハニカム構造体を作製した。そして、上記の方法により作製されたゼオライト担持ハニカム構造体に対して触媒金属をイオン交換させる工程を実施して、ハニカム型脱硝触媒を作製するというものであった。
【特許文献１】特開２００４−３５８４５４号公報
【特許文献２】特開２００４−２６１７５４号公報
【特許文献３】特開平１１−１８８２３８号公報
【特許文献４】特開２０１３−２２６５４５号公報
【発明の開示】
【発明が解決しようとする課題】
【０００９】
しかしながら、上記特許文献４に記載の従来法においては、ガラス繊維シートにゼオライト含有スラリーを塗布して、ハニカム構造体を作製する際、固まりやすいゼオライトの物性が不明であり、充分に強度の大きい、耐用性に優れたハニカム構造体を作製することができないという問題があった。【００１０】
また、硫黄酸化物（ＳＯｘ）に対する耐久性に優れた脱硝触媒を作製することができないという問題があった。【００１１】
本発明の目的は、上記の従来技術の問題を解決し、充分に強度が大きく、耐用性に優れたハニカム構造体、およびこれを用いた硫黄酸化物（ＳＯｘ）に対する耐久性に優れた排ガス浄化用触媒を提供することにある。
【課題を解決するための手段】
【００１２】
本発明者らは、上記の点に鑑み鋭意研究を重ねた結果、ゼオライト含有スラリーを無機繊維シートに塗布して、ハニカム構造体を作製する際、粒子径が大きいゼオライトは凝集せず、これによって強度の大きいハニカム構造体を作製することが困難であり、ハニカム構造体を作製する際のゼオライト物性(粒子径)について、所定の粒子径を持つゼオライトを用いることで、充分な強度をもったハニカム構造体を作製できることを見出し、本発明を完成するに至ったものである。【００１３】
上記の目的を達成するために、請求項１のハニカム構造体の発明は、無機繊維シートに、無機バインダーおよびゼオライトが担持された平板状無機繊維シートと、同無機バインダーおよびゼオライトが担持された波板状無機繊維シートとが交互に組合せられてなるハニカム構造体であって、前記ゼオライトの粒子径（中心粒子径、Ｄ５０）が、０．５〜１０．０μｍであることを特徴としている。【００１４】
ここで、ゼオライトの粒子径は、レーザー回折法により測定される体積基準の累積百分率５０％相当粒径（中心粒径、Ｄ５０）を意味する。測定は、試料を水中分散後に行う。この時、水中に十分分散させた状態にするため、予め、超音波ホモジナイザーにて分散処理し、粒径分布の結果に変化が出ないことを確認して、測定結果を記録する。【００１５】
上記のハニカム構造体において、無機繊維シートが、ガラス繊維シートであることが好ましい。【００１６】
また、上記のハニカム構造体において、無機バインダーが、ジルコニア、アルミナ、シリカ、シリカアルミナ、チタニアよりなるものであることが好ましく、特に、無機バインダーが、ジルコニアまたはアルミナであることが好ましい。【００１７】
請求項３の発明は、上記のハニカム構造体のゼオライトに、脱硝触媒成分が担持されていることを特徴とする、ハニカム構造体を用いた排ガス浄化用触媒である。【００１８】
また、上記のハニカム構造体を用いた排ガス浄化用触媒においては、前記無機バインダーが、ジルコニアまたはアルミナよりなるものであることが好ましい。【００１９】
上記のハニカム構造体を用いた排ガス浄化用触媒において、前記無機バインダーが、ジルコニアまたはアルミナよりなるものであることが好ましい。【００２０】
上記の排ガス浄化用触媒において、前記脱硝触媒成分は、ビスマスであることが好ましい。【００２１】
また、本発明は、上記の脱硝触媒成分をビスマスとする排ガス浄化用触媒の製造方法であって、ビスマス（Ｂｉ）をゼオライトに担持する工程を含み、当該工程においてビスマス（Ｂｉ）は溶媒に溶解され、該溶媒として、１分子当たりアルコキシ基１つ以上とヒドロキシ基１つ以上とを含む化合物、あるいはヒドロキシ基を２つ以上含む化合物、あるいは酸を用いる、方法である。【００２２】
また、本発明の排ガス浄化用触媒は、無機バインダーおよびゼオライトが担持された無機繊維シートを用いた排ガス浄化用触媒の製造方法であって、脱硝触媒成分であるビスマス（Ｂｉ）を前記ゼオライトに担持する工程を含み、当該工程においてビスマス（Ｂｉ）は溶媒に溶解され、該溶媒として、１分子当たりアルコキシ基１つ以上とヒドロキシ基１つ以上とを含む化合物、あるいはヒドロキシ基を２つ以上含む化合物、あるいは酸を用いる、排ガス浄化用触媒の製造方法である。
【発明の効果】
【００２３】
本発明によれば、上記の所定の粒子径を持つゼオライトを用いることで、充分に強度が大きく、振動等の外的要因に対しても耐用性が高い状態での使用が確保される、耐用性に優れたハニカム構造体を得ることができるという効果を奏する。【００２４】
また、充分に強度が大きく、振動等の外的要因に対しても耐用性が高い状態での使用が確保される、耐用性に優れたハニカム構造体を用いることにより、ひいては排ガス浄化用触媒の耐用性を向上することができるという効果を奏する。【００２５】
さらに、溶媒中にイオンの形態のビスマスが増えることによって、ゼオライトとイオン交換される量が増え、ビスマスがゼオライトに均一に担持される。その結果、ＳＯｘと結合して形成される化合物が生成しにくくなり、ＳＯｘ耐久性が向上する。
【図面の簡単な説明】
【００２６】
【図１】本発明の実施例において触媒性能試験に用いられる脱硝率測定装置の一例を示すフロー図である。
【発明を実施するための最良の形態】
【００２７】
つぎに、本発明の実施の形態について詳細に説明する。【００２８】
本発明によるハニカム構造体は、無機繊維シートに、無機バインダーおよびゼオライトが担持された平板状無機繊維シートと、同無機バインダーおよびゼオライトが担持された波板状無機繊維シートとが交互に組合せられてなるハニカム構造体であって、前記ゼオライトの粒子径（中心粒子径、Ｄ５０）が、０．５〜１０．０μｍ、好ましくは３．０〜７．０μｍであることを特徴としている。【００２９】
ここで、ゼオライトの粒子径は、レーザー回折法により測定される体積基準の累積百分率５０％相当粒径（中心粒径、Ｄ５０）を意味する。【００３０】
本発明において、ハニカム構造体の強度を持たせるため、粒子径（Ｄ５０）が０．５〜１０．０μｍのゼオライト粒子を使用する。ここで、ゼオライト粒子が、上記の範囲を超える大粒子径であると、ゼオライト粒子と無機バインダーの接点が減少し、成型保持が困難となる。また、上記の範囲未満の小さい粒子径を有するゼオライト粒子は、工業的に製造するには手間がかかり現実的でない。上記の範囲の粒子径を有するゼオライト粒子を用いることで、無機バインダーとの接点を増加させ、成型保持に適した強度を確保できるようになる。【００３１】
そして、無機繊維シートに、無機バインダーおよびゼオライトが担持された平板状無機繊維シートと、同無機バインダーおよびゼオライトが担持された波板状無機繊維シートとが交互に組合せられてなるハニカム構造体を作製することができる。【００３２】
なお、ゼオライトを所定の粒子径（中心粒子径、Ｄ５０）にするために、市販のゼオライトを粉砕して用いてもよい。【００３３】
本発明において、ハニカム（蜂の巣）構造体とは、隔壁により区画されかつ排ガスが流通可能な複数の貫通孔（セル）と当該隔壁とからなる一体形の構造体をいい、上記貫通孔の断面形状（セルの断面形状）は特に限定されず、例えば円形、円弧形、正方形、長方形、六角形が挙げられる。【００３４】
上記のハニカム構造体において、無機繊維シートが、ガラス繊維シートまたはセラミック繊維シートであることが好ましい。【００３５】
また、上記のハニカム構造体において、無機バインダー、ジルコニア、アルミナ、シリカ、シリカアルミナ、チタニアよりなるものであることが好ましく、特に、無機バインダーは、ジルコニア、またはアルミナであることが好ましい。【００３６】
なお、本発明における他の脱硝触媒は、ハニカム構造体の基材の小片（平板状基材または波板状基材のみからなる）、ペレット状からなる排ガス浄化用触媒（脱硝触媒）であっても良い。【００３７】
ハニカム構造体の基材の小片は、凹溝が１回以上繰り返す波板状を有するとした場合に、その凹溝１つ当たりの幅寸法（Ａで示す）、幅方向の繰り返し回数（ｎで示す）、高さ寸法（Ｂで示す）および奥行き（Ｃで示す）のいずれも小さい値を有している。【００３８】
ハニカム構造体の基材の小片は、幅寸法（Ａ）は、２．０ｍｍ以上であり、好ましくは３．０ｍｍ以上、より好ましくは４．０ｍｍ以上である。また、幅寸法（Ａ）は、好ましくは１００ｍｍ以下、より好ましくは５０ｍｍ以下であり更に好ましくは２５ｍｍ以下、更に好ましくは１０ｍｍ以下である。【００３９】
高さ寸法（Ｂ）は、１．０ｍｍ以上であり、好ましくは２．０ｍｍ以上、より好ましくは３．０ｍｍ以上である。また、高さ寸法（Ｂ）は、好ましくは５０ｍｍ以下、より好ましくは２５ｍｍ以下、更に好ましくは１０ｍｍ以下である。また、幅方向の繰り返し回数（ｎ）は、１〜１００回、好ましくは１〜１０回、更に好ましくは１〜５回、更に好ましくは２〜４回である。【００４０】
また、奥行き寸法（Ｃ）は、３．０ｍｍ以上であり、好ましくは４．０ｍｍ以上、より好ましくは５．０ｍｍ以上である。また、奥行き寸法（Ｃ）は、好ましくは２００ｍｍ以下、より好ましくは１００ｍｍ以下であり、更に好ましくは５０．０ｍｍ以下、更に好ましくは２０．０ｍｍ以下、更に好ましくは１５．０ｍｍ以下、更に好ましくは１０．０ｍｍ以下である。【００４１】
（ハニカム構造体の調製）
（基材の調製）
上記の特定の粒子径を有するゼオライト、溶媒および無機バインダーを混合してスラリーを作製する。このスラリーを無機繊維シートであるガラス繊維ペーパーに塗布する。【００４２】
ここで、ゼオライトは、ＭＦＩ型ゼオライト、またはＦＥＲ型ゼオライトであることが好ましいが、ゼオライトとしては、その他、ＭＯＲ型ゼオライト、またはＢＥＡ型ゼオライト等を使用することができる。【００４３】
無機バインダーとしては、シリカ、チタニア、アルミナ、シリカアルミナ、ジルコニア等を用いることができる。【００４４】
例えば無機バインダーがシリカである場合には、シリカゾルとしては、シリカを２０重量％程度含む酸性タイプ（中性、塩基性タイプでも使用可能）のものを用いることができる。また、ゼオライト、水、および無機バインダーとしてのシリカゾルの重量比は、例えば１００：７５：４６に調整する。【００４５】
つぎに、上記のスラリーをガラス繊維シートに塗布する。塗布する際には、従来公知の任意の方法を用いてよいが、例えば、いわゆるどぶ漬け方法、刷毛塗り方法、スプレー塗り方法、滴下塗布方法などが挙げられる。【００４６】
（基材の成形加工）
つぎに、スラリー塗布ガラス繊維シートを波形付与金型と押さえ治具により形付けし、形付けされた波板状のスラリー塗布ガラス繊維シートを１００〜２００℃で１〜２時間の条件下で乾燥し、金型から剥離し、一方、形付けしていない平板状のスラリー塗布ガラス繊維シートを１００〜２００℃で１〜２時間の条件下で乾燥する。ここで、スラリーに加えられるシリカゾル等の無機バインダーが、ガラス繊維シートとゼオライトとのバインダーの役割を果たすことになり、ガラス繊維シートの成形後に波形を保持することが可能になる。【００４７】
ついで、波板状のスラリー塗布ガラス繊維シートと、平板状の触媒スラリー塗布ガラス繊維シートとを３００〜５５０℃で１〜４時間の条件下で焼成する。【００４８】
こうして得られた波板状ガラス繊維シート状基材と平板状ガラス繊維シート状基材とを交互に積層することによりハニカム構造体を得る。【００４９】
本発明によるハニカム構造体は、無機繊維シートに、無機バインダーおよびゼオライトが担持された平板状ガラス繊維シートと、同無機バインダーおよびゼオライトが担持された波板状ガラス繊維シートとが交互に組み合わせられてなるハニカム構造体であって、前記ゼオライトの粒子径（中心粒子径、Ｄ５０）が、０．５〜１０．０μｍであることを特徴とするもので、本発明によれば、上記の所定の粒子径を持つゼオライトを用いることで、充分に強度が大きく、振動等の外的要因に対しても耐用性が高い状態での使用が確保される、耐用性に優れたハニカム構造体を得ることができるものである。【００５０】
また、本発明による排ガス浄化用触媒は、上記のハニカム構造体のゼオライトに、脱硝触媒成分が担持されていることを特徴としている。【００５１】
ここで、上記のハニカム構造体を用いた排ガス浄化用触媒においては、無機バインダーが、ジルコニアまたはアルミナであることが好ましい。【００５２】
脱硝触媒成分として、ゼオライトにビスマス（Ｂｉ）よりなる金属元素を担持することが好ましい。【００５３】
担持する金属元素の前駆体化合物としては、無機酸塩（例えば硝酸塩、塩化物など）や有機酸塩（例えば酢酸塩など）を用いることができる。触媒金属の担持方法は、脱硝性能が発揮できればよく、イオン交換法や含浸担持法などが挙げられる。例えばイオン交換法としては、ビスマス（Ｂｉ）の前駆体化合物を含む水溶液に、ゼオライトを懸濁させ、イオン交換により触媒金属が結合したゼオライトを水溶液から取り出して乾燥した後、焼成する方法がある。【００５４】
また、脱硝触媒成分として、ゼオライトにビスマス（Ｂｉ）よりなる金属元素を担持する場合には、担持する金属元素の前駆体化合物としては、無機酸塩（たとえば、硝酸塩、塩化物など）や有機酸塩（たとえば酢酸塩など）や酸化物を用いることができる。触媒金属の担持方法は、脱硝性能が発揮できればよく、イオン交換法や含浸担持法などが挙げられる。たとえば、イオン交換により触媒金属が結合したゼオライトを溶媒から取り出して乾燥した後、焼成する方法がある。【００５５】
ここで、上記のビスマスの前駆体化合物を溶解させるための溶媒としては、１分子当たりアルコキシ基１つ以上とヒドロキシ基１つ以上とを含む化合物、あるいはヒドロキシ基を２つ以上含む化合物、あるいは酸からなるものが挙げられる。【００５６】
１分子あたりアルコキシ基１つ以上とヒドロキシ基１つ以上とを含む化合物としては、２−メトキシエタノールを用いることが好ましい。ヒドロキシ基を２つ以上含む化合物としては、エチレングリコールを用いることが好ましい。また、酸としては、硝酸、あるいは酢酸を用いることが好ましい。【００５７】
本発明による脱硝触媒は、１分子当たりアルコキシ基１つ以上とヒドロキシ基１つ以上とを含む化合物、あるいはヒドロキシ基を２つ以上含む化合物、例えば、ジオール化合物、あるいは酸からなるものを溶媒として用いることにより、触媒スラリー中でビスマスがイオンとして存在していることを特徴とするもので、本発明によれば、ビスマスがゼオライトに均一に担持される。【００５８】
本発明のハニカム構造体を用いた排ガス浄化用触媒によれば、上記の所定の粒子径を持つゼオライトを用いることで、充分に強度が大きく、振動等の外的要因に対しても耐用性が高い状態での使用が確保される、耐用性に優れたハニカム構造体を用いた排ガス浄化用触媒を得ることができる。【００５９】
また、特に、無機バインダーが、ジルコニアまたはアルミナである本発明の排ガス浄化用触媒によれば、高濃度の窒素酸化物（ＮＯｘ）および硫黄酸化物（ＳＯｘ）が存在し、しかも排ガス温度が３００℃以下と低い、例えば船舶用機関すなわち船舶用大型ディーゼルエンジン、工場や発電所、地域冷暖房などの大規模ボイラー等から排出される燃焼排ガスから、窒素酸化物を効果的に低減することができる。【００６０】
上記のビスマス化合物をゼオライトに担持させようとした場合、ガラスペーパーからハニカム構造体を製造した後に、別工程として担持させる工程を行ってもよいが、ガラスペーパーからハニカム構造体に至る途中の段階で担持させる工程を行ってもよく、あるいは、ゼオライト、溶媒および無機バインダーからなるスラリーに上記のビスマス溶液を混合し、ハニカム構造体の基材を調製する工程と同時に行うようにしてもよい。【００６１】
なお、本発明による燃焼排ガス浄化用触媒において、還元剤は、燃焼排ガスの還元処理時の温度において還元力を有するものであれば特に制限されるものではないが、炭素数の少ないアルコールであるメタノール、エタノールを用いることが好ましい。
【実施例】
【００６２】
つぎに、本発明の実施例を比較例と共に説明するが、本発明は、これらの実施例に限定されるものではない。【００６３】
（実施例１）
粒子径（Ｄ５０）が７．０μｍのＦＥＲ型ゼオライト（商品名：ＣＰ９１４Ｃ、ゼオリスト社製）を用いて、該ゼオライト２５ｇ、イオン交換水１８．７５ｇ、無機バインダーとしてのシリカゾルの水溶液（固形分濃度２２．０重量％）１１．５ｇを混合し、スラリーとした。このスラリーのうち、１８ｇを１００ｍｍ×１５０ｍｍのガラスペーパーに塗布して、平板状のスラリー塗布ガラスペーパーとした後、この平板状のスラリー塗布ガラスペーパーを１１０℃で１時間乾燥した。一方、上記のスラリーのうち、２７．６ｇを１００ｍｍ×２３０ｍｍのガラスペーパーに塗布し、スラリー塗布ガラスペーパーを波形付与金型と押さえ治具により形付けし、形付けされた波板状のスラリー塗布ガラスペーパーを１１０℃で１時間乾燥し、金型から剥離した。その後、平板状のスラリー塗布ガラスペーパーおよび波板状のスラリー塗布ガラスペーパーを、温度５００℃で、３時間焼成した。こうして得られたシリカゾル・ゼオライト担持平板状ガラスペーパー２枚と、シリカゾル・ゼオライト担持波板状ガラスペーパー１枚とを交互に組み合わせて、ハニカム構造体を作製した。【００６４】
ここで、ゼオライトの粒子径は、レーザー回折法により測定される体積基準の累積百分率５０％相当粒径（中心粒径、Ｄ５０）であり、このゼオライトの粒子径（Ｄ５０）を、レーザー回折・散乱式粒度分析計（商品名：マイクロトラックＭＴ３３００ＥＸＩＩ、日機装株式会社製）により測定した。【００６５】
（実施例２）
上記実施例１の場合と同様にして、本発明によるハニカム構造体を作製するが、上記実施例１の場合と異なる点は、粒子径（Ｄ５０）が３．０μｍのＦＥＲ型ゼオライトを用いた点にある。【００６６】
（実施例３）
上記実施例１の場合と同様にして、本発明によるハニカム構造体を作製するが、上記実施例１の場合と異なる点は、粒子径（Ｄ５０）が６．０μｍのＭＦＩ型ゼオライトを用いた点にある。【００６７】
（比較例１）
比較のために、上記実施例１の場合と同様にして、ハニカム構造体を作製するが、上記実施例１の場合と異なる点は、粒子径（Ｄ５０）が３６．０μｍのＦＥＲ型ゼオライトを用いた点にある。【００６８】
（比較例２）
比較のために、上記実施例１の場合と同様にして、ハニカム構造体を作製するが、上記実施例１の場合と異なる点は、粒子径（Ｄ５０）が１４．０μｍのＦＥＲ型ゼオライトを用いた点にある。【００６９】
（強度評価）
つぎに、本発明による実施例１〜３、および比較例１と２で得られたハニカム構造体について、各ハニカム構造体の強度を目視により観察し、得られた結果を、下記の表１に示した。評価基準は、以下の通りである。【００７０】
（ハニカム構造体の強度の観察）
○：シリカゾル・ゼオライト担持ガラスペーパーの波形成形が可能であり、シリカゾル・ゼオライト担持波板状ガラスペーパーと、同平板状ガラスペーパーとを交互に組み合わせてハニカム構造体を作製する際、シリカゾル・ゼオライト担持波板状ガラスペーパーの波形状が崩れず、強度を保つ
△：シリカゾル・ゼオライト担持ガラスペーパーの波形成形は可能であるが、シリカゾル・ゼオライト担持波板状ガラスペーパーと、同平板状ガラスペーパーとを交互に組み合わせる際、シリカゾル・ゼオライト担持波板状ガラスペーパーの波形状を保持することができず、ハニカム構造体が崩れる
×：シリカゾル・ゼオライト担持ガラスペーパーの波形成形ができず、ハニカム構造体を作製することができない【００７１】
【表１】
2015147257.tif 000003
【００７２】
上記表１の結果から明らかなように、本発明による実施例１〜３のハニカム構造体によれば、所定の粒子径を持つゼオライトを用いることで、充分に強度が大きく、振動等の外的要因に対しても耐用性が高い状態での使用が確保される、耐用性に優れたハニカム構造体を得ることができる。これに対し、比較例１と２においては、ゼオライトの粒子径（Ｄ５０）が０．５〜１０．０μｍの範囲を超える大粒子径であるため、ゼオライト粒子と無機バインダーの接点が減少し、シリカゾル・ゼオライト担持波板状ガラスペーパーと、同持平板状ガラスペーパーとを交互に組み合わせて、ハニカム構造体を作製する際、シリカゾル・ゼオライト担持波板状ガラスペーパーの形状が保持されず、ハニカム構造体が崩れたり、あるいはまた、シリカゾル・ゼオライト担持ガラスペーパーの波形成形ができず、ハニカム構造体を作製することができなかったりすることが分かる。【００７３】
（実施例４）
本発明によるハニカム構造体を用いた排ガス浄化用の脱硝触媒を、つぎのようにして製造した。【００７４】
粒子径（Ｄ５０）が７．０μｍのＦＥＲ型ゼオライト（商品名：ＣＰ９１４Ｃ、ゼオリスト社製）を用いて、該ゼオライト２０ｇ、無機バインダーとしてのジルコニアゾル（商品名：ジルコゾール２０Ａ、第一稀元素社製）９．２ｇ、硝酸ビスマス（商品名：硝酸ビスマス（ＩＩＩ）・５水和物、キシダ化学社製）２．６５ｇ、イオン交換水２０ｇを混合し、室温で一時間撹拌することで、固形分濃度４６．８重量％のスラリーを得た。このスラリーを、１００ｍｍ×１５０ｍｍのガラスペーパーに塗布して、平板状のスラリー塗布ガラスペーパーとした後、この平板状のスラリー塗布ガラスペーパーを１１０℃で１時間乾燥した。一方、上記のスラリーを、１００ｍｍ×２３０ｍｍのガラスペーパーに塗布し、スラリー塗布ガラスペーパーを波形付与金型と押さえ治具により形付けし、形付けされた波板状のスラリー塗布ガラスペーパーを１１０℃で１時間乾燥し、金型から剥離した。その後、平板状のスラリー塗布ガラスペーパーおよび波板状のスラリー塗布ガラスペーパーを、温度５００℃で、３時間焼成することで、ゼオライトと、脱硝触媒金属としてのビスマス（Ｂｉ）と、形状維持バインダーとしてのジルコニウム化合物とが担持した平板状ガラスペーパーと、同波板状ガラスペーパーとを得た。こうして得られた触媒担持平板状ガラスペーパー２枚と、触媒担持波板状ガラスペーパー１枚とを交互に組み合わせて、ハニカム構造体を用いた燃焼排ガス浄化用の脱硝触媒を作製した。【００７５】
（実施例５）
上記実施例４の場合と同様にして、本発明によるハニカム構造体を用いた燃焼排ガス浄化用の脱硝触媒を作製するが、上記実施例４の場合と異なる点は、無機バインダーとしてのジルコニアゾル（ジルコゾール２０Ａ）の代わりに、無機バインダーとしてのアルミナゾルを含む水溶液（商品名：アルミナゾル５２０、日産化学社製）を用いた点にある。【００７６】
（参考例１）
上記実施例４の場合と同様にして、本発明によるハニカム構造体を用いた燃焼排ガス浄化用の脱硝触媒を作製するが、上記実施例４の場合と異なる点は、無機バインダーとしてのジルコニアゾル（ジルコゾール２０Ａ）の代わりに、無機バインダーとしてのシリカゾルを含む水溶液（商品名：シリカドール２０Ａ、日本化学工業社製）を用いた点にある。【００７７】
（参考例２）
上記実施例４の場合と同様にして、本発明によるハニカム構造体を用いた燃焼排ガス浄化用の脱硝触媒を作製するが、上記実施例４の場合と異なる点は、無機バインダーとしてのジルコニアゾル（ジルコゾール２０Ａ）の代わりに、無機バインダーとしてのチタニアゾルを含む水溶液（商品名：チタニアゾルＳ−３００Ａ、ミレニアム製）を用いた点にある。【００７８】
（強度評価）
つぎに、本発明による実施例４と５、および参考例１と２で得られたハニカム構造体について、各ハニカム構造体の強度を、上記の評価基準により目視によって観察し、得られた結果を、下記の表４に示した。【００７９】
（脱硝性能評価）
つぎに、本発明による実施例４と５、および参考例１と２で得られたハニカム構造体を用いた燃焼排ガス浄化用の脱硝触媒について、性能評価試験を実施した。図１に脱硝触媒の性能評価試験装置のフロー図を示す。【００８０】
まず、図１の試験装置において、ステンレス製反応管よりなる脱硝反応器に、ハニカム構造体を用いた燃焼排ガス浄化用の脱硝触媒を充填し、還元剤としてメタノールを濃度１８００ｐｐｍで用いて、ＮＯ濃度が１０００ｐｐｍの排ガスについて、下記の表２に示す試験条件で、性能評価試験を行った。【００８１】
【表２】
2015147257.tif 000004
【００８２】
なお、脱硝反応器出口のガス分析は、窒素酸化物（ＮＯｘ）計を用いて、出口ＮＯｘ濃度を測定した。ＮＯｘ計での測定値から、下記の数式（１）によって触媒のＮＯｘ除去性能である脱硝率を算出した。【００８３】
脱硝率（％）＝（ＮＯｘｉｎ−ＮＯｘｏｕｔ）／ＮＯｘｉｎ×１００ …（１）
得られた脱硝触媒性能の評価試験の結果を、下記の表４にあわせて示した。【００８４】
（ＳＯｘ耐久性評価）
本発明による実施例４と５、および参考例１と２で得られたハニカム構造体を用いた燃焼排ガス浄化用の脱硝触媒が、高濃度の硫黄酸化物（ＳＯｘ）の存在下においても、窒素酸化物を効果的に低減できることを確認するために、各脱硝触媒について、硫黄酸化物三酸化硫黄（ＳＯｘ）に対する耐性をテストした。【００８５】
本発明による実施例４と５、および参考例１と２で得られたハニカム構造体を用いた燃焼排ガス浄化用の脱硝触媒を、下記の表３に示す条件で、６時間、硫黄酸化物（ＳＯ２およびＳＯ３）を含むガスに脱硝触媒を晒す耐性試験を実施した。なお、硫黄酸化物（ＳＯ２およびＳＯ３）は、定量送液ポンプを用いて蒸発器に送り、蒸発器内でガス化してから、反応管に流入した。【００８６】
【表３】
2015147257.tif 000005
【００８７】
ついで、この硫黄酸化物（ＳＯ２およびＳＯ３）晒し後の脱硝触媒を用いて、上記の場合と同様に、燃焼排ガスの浄化方法に対応する性能評価試験を実施した。得られた脱硝触媒性能の評価試験の結果を、下記の表４にあわせて示した。【００８８】
（強度評価）
つぎに、本発明による実施例４と５、および参考例１と２で得られたハニカム構造体を用いた燃焼排ガス浄化用の脱硝触媒について、脱硝触媒性能評価試験後の各ハニカム構造体を用いた燃焼排ガス浄化用の脱硝触媒を目視によって観察し、得られた結果を、下記の表４に示した。【００８９】
（ハニカム構造体を用いた燃焼排ガス浄化用の脱硝触媒の強度の観察）
○：性能評価試験後の各ハニカム構造体が正常な波形状が保持されている
△：性能評価試験後の各ハニカム構造体の波形状が少し崩れている【００９０】
【表４】
2015147257.tif 000006
【００９１】
上記表４の結果から明らかなように、本発明による実施例４と５で得られたハニカム構造体を用いた脱硝触媒では、硫黄酸化物（ＳＯ２およびＳＯ３）晒し後においても、硫黄酸化物（ＳＯ２およびＳＯ３）晒し前の脱硝性能の８０％以上の性能を維持しており、本発明によるハニカム構造体を用いた脱硝触媒が、硫黄酸化物（ＳＯｘ）耐久性に効果があることが確認された。また特に、硫黄酸化物（ＳＯｘ）耐久性、および触媒強度の向上に、ジルコニウム化合物、および酸化アルミニウムの添加が有効であることが確認された。【００９２】
このように、本発明のハニカム構造体を用いた排ガス浄化用触媒によれば、高濃度の窒素酸化物（ＮＯｘ）および硫黄酸化物（ＳＯｘ）が存在し、しかも排ガス温度が３００℃以下と低い、例えば船舶用機関すなわち船舶用大型ディーゼルエンジン、工場や発電所、地域冷暖房などの大規模ボイラー等から排出される燃焼排ガスから、窒素酸化物を効果的に低減することができるものである。【００９３】
（実施例６）
硝酸ビスマス（商品名：硝酸ビスマス（ＩＩＩ）・５水和物、キシダ化学製）をエチレングリコール（商品名：エチレングリコール、キシダ化学製）に溶かし、そこに粒子径（Ｄ５０）が７．０μｍのＦＥＲ型ゼオライト（商品名：ＣＰ９１４Ｃ、ゼオリスト社製）を加え、スラリーとした。このスラリーを６０℃で３時間撹拌し、室温に冷ました後、無機バインダーとしてジルコニアゾル（商品名：ジルコゾールＡＣ−２０、第一稀元素社製）を加えた。この触媒スラリー１８ｇを１００ｍｍ×１５０ｍｍに切り出したガラス繊維ペーパーに塗布して、平板状のスラリー塗布ガラスペーパーとした後、この平板状のスラリー塗布ガラスペーパーを１１０℃で１時間乾燥した。一方、上記のスラリーのうち、２７．６ｇを１００ｍｍ×２３０ｍｍのガラスペーパーに塗布し、スラリー塗布ガラスペーパーを波形付与金型と押さえ治具により形付けし、形付けされた波板状のスラリー塗布ガラスペーパーを１１０℃で１時間乾燥し、金型から剥離した。その後、平板状のスラリー塗布ガラスペーパーおよび波板状のスラリー塗布ガラスペーパーを、５００℃で３時間焼成した。こうして得られた平板状ガラスペーパーと波板状ガラスペーパーとを交互に組み合わせて、ハニカム構造体を作製した。【００９４】
（参考例３）
実施例６の場合と同様にして、本発明によるハニカム構造体を用いた燃焼排ガス浄化用の脱硝触媒を作製するが、上記実施例１の場合と異なる点は、エチレングリコールの代わりにイオン交換水を用いた点にある。【００９５】
（分散度評価）
つぎに、本発明による実施例６、および参考例３で得られたハニカム構造体の平板状ガラス繊維シートの両表面のビスマスの担持量を蛍光Ｘ線分析装置で測定し、得られた結果を、下記の表５に示した。【００９６】
【表５】
2015147257.tif 000007
【００９７】
上記表５の結果から明らかなように、本発明による実施例６で得られたハニカム構造体を用いた脱硝触媒では、表側及び裏側ともに脱硝触媒成分であるビスマスの量が均一に担持しているハニカム構造体の基材を得ることができる。【００９８】
また、上記の表５に示されるように、表側および裏側の双方において実施例６が参考例３よりも表面ビスマス量が多くなることが実証された。【００９９】
（ＳＯｘ耐久性評価）
つぎに、本発明による実施例６、および参考例３で得られたハニカム構造体を用いた燃焼排ガス浄化用の脱硝触媒について、表６に示す条件で脱硝性能評価試験を実施し、さらに表７に示す条件で２５０時間の硫黄酸化物（ＳＯｘ）に対する耐性をテストした。その後、硫黄酸化物（ＳＯ２およびＳＯ３）晒し後の脱硝触媒を用いて表６に示す条件で再び脱硝性能評価試験を実施した。【０１００】
【表６】
2015147257.tif 000008
【０１０１】
【表７】
2015147257.tif 000009
【０１０２】
【表８】
2015147257.tif 000010
【０１０３】
上記表５および表８の結果から明らかなように、硝酸ビスマスは、水にほとんど溶けないため、イオン交換率が低い。水溶液にビスマスを溶解させた場合、ビスマスはゼオライトに比べ重いためイオン交換されなかったビスマスは、触媒調整時に裏側表面に溜まり、そのまま触媒化される。そのため、水溶液にビスマスを溶解させて作製した脱硝触媒は、ＳＯｘと反応しやすく耐久性が低くなる。そのため、初期脱硝率は、同等であるが、耐久試験後脱硝率および脱硝性能維持率において、顕著な差が示されている。実施例６のように、ビスマス溶解のための溶媒としてエチレングリコールを用いれば、耐久性に優れたものなることが実証された。
【図１】
2015147257.tif 000011
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
無機繊維シートに、無機バインダーおよびゼオライトが担持された平板状無機繊維シートと、同無機バインダーおよびゼオライトが担持された波板状無機繊維シートとが交互に組合せられてなるハニカム構造体であって、前記ゼオライトの粒子径（中心粒子径、Ｄ５０）が、０．５〜１０．０μｍであることを特徴とする、ハニカム構造体。
【請求項２】
無機繊維シートが、ガラス繊維シートであることを特徴とする、請求項１に記載のハニカム構造体。
【請求項３】
請求項１または２に記載のハニカム構造体のゼオライトに、脱硝触媒成分が担持されていることを特徴とする、ハニカム構造体を用いた排ガス浄化用触媒。
【請求項４】
前記無機バインダーが、ジルコニアまたはアルミナよりなるものであることを特徴とする、請求項３に記載のハニカム構造体を用いた排ガス浄化用触媒。
【請求項５】
前記脱硝触媒成分は、ビスマスである、請求項３に記載の排ガス浄化用触媒。
【請求項６】
請求項５に記載の排ガス浄化用触媒の製造方法であって、
ビスマス（Ｂｉ）をゼオライトに担持する工程を含み、
当該工程においてビスマス（Ｂｉ）は溶媒に溶解され、該溶媒として、ヒドロキシ基を２つ以上含む化合物を用いる、方法。
【請求項７】
無機バインダーおよびゼオライトが担持された無機繊維シートを用いた排ガス浄化用触媒の製造方法であって、
脱硝触媒成分であるビスマス（Ｂｉ）を前記ゼオライトに担持する工程を含み、
当該工程においてビスマス（Ｂｉ）は溶媒に溶解され、該溶媒として、ヒドロキシ基を２つ以上含む化合物を用いる、排ガス浄化用触媒の製造方法。
【国際調査報告】
2015147257.tif 000012
2015147257.tif 000013
2015147257.tif 000014
2015147257.tif 000015